СПОСОБ ПОЛУЧЕНИЯ БЕЗВОДНОГО ПОРОШКА НИТРАТА КАЛЬЦИЯ

1. Способ получения безводного порошка, который включает стадию сушки раствора нитрата кальция, имеющего содержание воды между 70 и 15 вес. % и содержание нитрата кальция между 30 и 85 вес. %,
отличающийся тем, что раствор нитрата кальция подвергают сушке при температуре между 200 и 300°C в промышленной турбосушилке, причем промышленная турбосушилка включает барабан, имеющий горизонтальную ось и закрытый с противоположных концов, которые снабжены отверстиями для введения раствора и потока сухого воздуха, проходящего в том же направлении, и включает также нагревающую рубашку для нагрева внутренней стенки трубчатого тела до заданной температуры и вращающийся лопастной ротор, установленный в барабане, при этом стадия сушки приводит к получению безводного порошка нитрата кальция, имеющего
- содержание нитрата кальция между 92 и 99.9 вес. %;
- содержание воды между 0.1 и 8 вес. %; и
- размер частиц между 0.05 и 1.5 мм.
2. Способ по п. 1, отличающийся тем, что стадию сушки проводят при температуре между 240 и 280°C.
3. Способ по п. 1 или 2, отличающийся тем, что раствор нитрата кальция имеет содержание воды между 45 и 50 вес. % и содержание нитрата кальция между 55 и 50 вес. %.
4. Способ по любому из пп. 1-3, в котором стадия сушки приводит к получению безводного порошка нитрата кальция, имеющего содержание нитрата кальция между 95 и 99.9 вес. % и содержание воды между 0.1 и 5 вес. %.
5. Способ по п. 4, в котором полученный безводный порошок нитрата кальция имеет содержание нитрата кальция между 96 и 99.9 вес. % и содержание воды между 0.1 и 4 вес. %.
6. Способ по любому из пп. 1-5, в котором стадия сушки приводит к получению безводного порошка нитрата кальция, имеющего размер частиц между 0.1 и 1 мм.
7. Способ по любому из пп. 1-5, в котором стадия сушки приводит к получению безводного порошка нитрата кальция, имеющего размер частиц между 0.08 и 1 мм.
8. Способ по любому из пп. 1-7, в котором раствор нитрата кальция очищают до направления на стадию сушки.
9. Способ по любому из предыдущих пунктов, в котором полученный безводный порошок нитрата кальция, полученный на стадии сушки, имеет содержание нитрата кальция и содержание воды, составляющее 100 вес. %.
10. Безводный нитрат кальция, отличающийся тем, что он получен способом по любому из пп. 1-9, причем содержание нитрата кальция и содержание воды, в сумме составляет 100 вес. %.
11. Применение промышленной турбосушилки, включающей барабан, имеющий горизонтальную ось и закрытый с противоположных концов, которые снабжены отверстиями для введения раствора и потока сухого воздуха, проходящего в том же направлении, и включающий также нагревающую рубашку для нагрева внутренней стенки трубчатого тела до заданной температуры и вращающийся лопастной ротор, установленный в барабане, для получения безводного порошка нитрата кальция, имеющего
- содержание нитрата кальция между 92 и 99.9 вес. %;
- содержание воды между 0.1 и 8 вес. %; и
- размер частиц между 0.05 и 1.5 мм.
исходя из раствора нитрата кальция, имеющего содержание воды между 70 и 15 вес. % и содержание нитрата кальция между 30 и 85 вес. %, который подвергается сушке в промышленной турбосушилке при температуре между 200 и 300°C.
12. Применение по п. 11 с реализацией способа по любому из пп. 1-9.